(57)【要約】【課題】プリフラックス処理された基板に対して高い接続信頼性を得ることができる回路接続材料、及び電子部品の製造方法を提供する。【解決手段】回路接続材料は、ラジカル重合性化合物と、ラジカル重合開始剤と、有機膜分解酸成分と、マイクロカプセル型のアルカリ成分とを含有する。マイクロカプセル型のアルカリ成分を配合することにより、有機膜分解酸成分によって酸性領域であったｐＨを中性領域に移動させることができる。このため、電極の腐食、マイグレーション等を防止し、高い接続信頼性を得ることができる。【選択図】なし【特許請求の範囲】
【請求項１】
有機膜分解酸成分と、マイクロカプセル型のアルカリ成分と、ラジカル重合性化合物と、ラジカル重合開始剤とを含有する回路接続材料。
【請求項２】
前記アルカリ成分が、イミダゾールシランカップリング剤である請求項１記載の回路接続材料。
【請求項３】
前記有機膜分解酸成分が、酸性基を有する（メタ）アクリレートである請求項１又は２記載の回路接続材料。
【請求項４】
当該回路接続材料の完全硬化物０．４ｇに対して２０ｍｌの超純水を入れ、１００℃、１０時間抽出を行ったときの抽出液のｐＨが、３．５以上である請求項１乃至３のいずれか１項に記載の回路接続材料。
【請求項５】
当該回路接続材料の完全硬化物０．４ｇに対して２０ｍｌの超純水を入れ、１００℃、１０時間抽出を行ったときの抽出液のｐＨが、４．５以上である請求項１乃至３のいずれか１項に記載の回路接続材料。
【請求項６】
請求項１乃至５記載の回路接続材料を用いて、プリフラックス処理された第１の回路部材と第２の回路部材とが接続されてなる電子部品。
【請求項７】
有機膜分解酸成分と、マイクロカプセル型のアルカリ成分と、ラジカル重合性化合物と、ラジカル重合開始剤とを含有する回路接続材料を用いて、プリフラックス処理された第１の回路部材と第２の回路部材とを接続する電子部品の接続方法。
【発明の詳細な説明】
【技術分野】
【０００１】
本発明は、回路部材同士を電気的に接続する回路接続材料、及び電子部品の製造方法に関する。
【背景技術】
【０００２】
近年、基板の回路部分の保護のために樹脂系のプリフラックス処理が施されている。しかし、比較的低温で圧着を行う導電性接着剤を用いた接続工法では、端子上に存在するプリフラックス層が導通を阻害するという問題が生じる。
【０００３】
この問題を解決するために、異方導電性接着フィルム中に酸成分等の有機膜分解成分を配合することなどが提案されている（例えば、特許文献１乃至３参照。）。
【０００４】
しかしながら、特許文献１乃至３の方法では、酸成分等が端子等の部材を腐食したり、マイグレーションを引き起こしたりする懸念がある。
【先行技術文献】
【特許文献】
【０００５】
【特許文献１】特開２００９−２７７７６９号公報
【特許文献２】特開２００９−１１１３２７号公報
【特許文献３】特開２０１１−７７０４５号公報
【発明の概要】
【発明が解決しようとする課題】
【０００６】
本発明は、このような従来の実情に鑑みて提案されたものであり、プリフラックス処理された基板に対して高い接続信頼性を得ることができる回路接続材料、及び電子部品の製造方法を提供する。
【課題を解決するための手段】
【０００７】
本発明者は、鋭意検討を行った結果、マイクロカプセル型のアルカリ成分を配合することにより、プリフラックス処理された基板に対して高い接続信頼性が得られることを見出した。
【０００８】
すなわち、本発明に係る回路接続材料は、有機膜分解酸成分と、マイクロカプセル型のアルカリ成分と、ラジカル重合性化合物と、ラジカル重合開始剤とを含有することを特徴とする。
【０００９】
また、本発明に係る電子部品は、前述の回路接続材料を用いて、プリフラックス処理された第１の回路部材と第２の回路部材とが接続されてなることを特徴とする。
【００１０】
また、本発明に係る電子部品の製造方法は、有機膜分解酸成分と、マイクロカプセル型のアルカリ成分と、ラジカル重合性化合物と、ラジカル重合開始剤とを含有する回路接続材料を用いて、プリフラックス処理された第１の回路部材と第２の回路部材とを接続することを特徴とする。
【発明の効果】
【００１１】
本発明によれば、マイクロカプセル型のアルカリ成分を配合することにより、有機膜分解酸成分によって酸性領域であったｐＨを中性領域に移動させることができる。このため、電極の腐食、マイグレーション等を防止し、高い接続信頼性を得ることができる。
【発明を実施するための形態】
【００１２】
以下、本発明の実施の形態について、図面を参照しながら下記順序にて詳細に説明する。
１．回路接続材料
２．電子部品の製造方法
３．実施例
【００１３】
＜１．回路接続材料＞
本実施の形態における回路接続材料は、有機膜分解酸成分と、マイクロカプセル型のアルカリ成分と、ラジカル重合性化合物と、ラジカル重合開始剤とを含有する。
【００１４】
有機膜分解酸成分としては、酸性基を有する（メタ）アクリレートを用いることが好ましい。酸性基としては、例えば、リン酸エステル基、リン酸、カルボキシル基、スルホン基等が挙げられる。これらの酸性基を有する（メタ）アクリレートは、１種を単独で、又は２種以上を併用して用いることが可能である。これらの中でも、無機基材に対する密着性を向上させることが可能なリン酸エステル型（メタ）アクリレートを用いることが好ましい。
【００１５】
有機膜分解酸成分は、圧着工程において、プリフラックス処理（ＯＳＰ処理：Organic Solderability Preservation）により形成された電極表面上の有機膜を分解し、有機膜の実質的な厚さを減少させ、強度を低下させる。このため、導電性粒子が、有機膜を突き破って、接続用電極の表面に容易に到達し、確実な電気的接続を図ることができる。
【００１６】
マイクロカプセル型のアルカリ成分は、マイクロカプセル内にアルカリ成分を内包したものであり、所定温度にて速やかに反応する潜在性を有する。マイクロカプセル化は、特に限定されるものではなく、コアセルベーション法、界面重合法、液中乾燥法、融解分散冷却法などを用いることができる。アルカリ成分としては、特に限定されるものではないが、回路接続材料として使用されるイミダゾールシランカップリング剤を用いることが好ましい。
【００１７】
マイクロカプセル型のアルカリ成分は、有機膜分解酸成分によって酸性領域であったｐＨを中性領域に移動させる。このため、圧着後の電極の腐食、マイグレーション等を防止し、高い接続信頼性を得ることができる。
【００１８】
ラジカル重合性化合物としては、ポリエチレングリコールジアクリレート、ウレタンアクリレート、リン酸エステル型アクリレート、２−ヒドロキシエチルアクリレート、２−ヒドロキシプロピルアクリレート、４−ヒドロキシブチルアクリレート、イソブチルアクリレート、ｔ−ブチルアクリレート、イソオクチルアクリレート、ビスフェノキシエタノールフルオレンジアクリレート、２−アクリロイロキシエチルコハク酸、ラウリルアクリレート、ステアリルアクリレート、イソボルニルアクリレート、トリシクロデカンジメタノールジメタクリレート、シクロヘキシルアクリレート、トリス（２−ヒドロキシエチル）イソシアヌレートトリアクリレート、テトラヒドロフルフリルアクリレート、ｏ−フタル酸ジグリシジルエーテルアクリレート、エトキシ化ビスフェノールＡジメタクリレート、ビスフェノールＡ型エポキシアクリレート、エポキシアクリレート、及びこれらに相当する（メタ）アクリレートを挙げることができる。これらの中でも、硬化物の凝集力の向上、導通信頼性の向上、接着性の向上などのため、ポリエチレングリコールジアクリレート、ウレタンアクリレートなどを併用することが好ましい。
【００１９】
ラジカル重合開始剤は、熱重合型又は光重合型のいずれも用いることができる。光重合型を使用する場合、マイクロカプセル型のアルカリ成分を機能させるために加熱してもよい。
【００２０】
熱重合型のラジカル重合開始剤としては、有機過酸化物、アゾ系化合物等が挙げられる。有機過酸化物としては、ジラウロイルパーオキサイド（１分間半減期温度１１６．４℃）、ジ（４−メチルベンゾイル）パーオキサイド（１分間半減期温度１２８．２℃）、ジ（３−メチルベンゾイル）パーオキサイド（１分間半減期温度１３１．１℃）、ジベンゾイルパーオキサイド（１分間半減期温度 １３０．０℃）、ｔ−ヘキシルパーオキシベンゾエート（１分間半減期温度１６０．３℃）、ｔ−ブチルパーオキシベンゾエート（１分間半減期温度１６６．８℃）、１，１，３，３−テトラメチルブチルパーオキシ−２−エチルヘキサノエート（１分間半減期温度１２４．３℃）、ジ（３，５，５−トリメチルヘキサノイル）パーオキサイド（１分間半減期温度１１２．６℃）、ｔ−ブチル パーオキシピバレート（１分間半減期温度１１０．３℃）等が挙げられる。アゾ系化合物としては、２，２’−アゾビス−イソブチロニトリル（１分半減期温度１１６．０℃）、２，２’−アゾビス−２−メチルブチロニトリル（１分半減期温度１１９．０℃）、１，１’−アゾビス−１−シクロヘキサンカーボニトリル（１分半減期温度１４１．０℃）、ジメチル−２，２’−アゾビスイソブチレート（１分半減期温度１１９．０℃）、１，１’−アゾビス−（１−アセトキシ−１−フェニルエタン）（１分半減期温度１１１．０℃）等が挙げられる。
【００２１】
光重合型のラジカル重合開始剤としては、ベンゾフェノン、４，４−ビス（ジエチルアミノ）ベンゾフェノン、２，４，６−トリメチルベンゾフェノン等のチオキサントン類；ジエトキシアセトフェノン、２−ヒドロキシ−２−メチル−１−フェニルプロパン−１−オン、ベンジルジメチルケタール等のアセトフェノン類；ベンゾインメチルエーテル、ベンゾインエチルエーテル、ベンゾインイソプロピルエーテル等のベンゾインエーテル類；２，４，６−トリメチルベンゾイルジフェニルホスフィンオキサイド、ビス（２，６−ジメトキシベンゾイル）−２，４，４−トリメチルペンチルホスフィンオキサイド、ビス（２，４，６−トリメチルベンゾイル）−フェニルホスフィンオキサイド等のアシルホスフィンオキサイド類等が挙げられる。
【００２２】
これらのラジカル重合開始剤は１種を単独で、又は２種以上を併用して用いることが可能である。
【００２３】
また、回路接続材料に配合する他の添加物として、必要に応じて、膜形成樹脂、アクリルゴム、各種アクリルモノマー等の希釈用モノマー、充填剤、軟化剤、着色剤、難燃化剤、チキソトロピック剤、カップリング剤等を含有することができる。また、導電性粒子を添加することで導電性接着剤とすることができる。
【００２４】
膜形成樹脂としては、フェノキシ樹脂、エポキシ樹脂、ポリエステル樹脂、ポリウレタン樹脂、ポリアミド、ＥＶＡ等の熱可塑性エラストマー等を使用することができる。これらの中でも、耐熱性、接着性のために、ビスフェノールＡとエピクロルヒドリンより合成されるビスフェノールＡ型フェノキシ樹脂を用いることが好ましい。
【００２５】
導電性粒子としては、異方性導電接着剤において使用されている公知の導電性粒子を用いることができる。例えば、ニッケル、鉄、銅、アルミニウム、錫、鉛、クロム、コバルト、銀、金等の各種金属や金属合金の粒子を挙げることができる。また、金属酸化物、カーボン、グラファイト、ガラス、セラミック、プラスチック等の粒子の表面に金属をコートしたもの、これらの粒子の表面に更に絶縁薄膜をコートしたもの等が挙げられる。
【００２６】
樹脂粒子の表面にＮｉ、Ａｕ等の金属をコートしたものである場合、樹脂粒子としては、例えば、エポキシ樹脂、フェノール樹脂、アクリル樹脂、アクリロニトリル・スチレン（ＡＳ）樹脂、ベンゾグアナミン樹脂、ジビニルベンゼン系樹脂、スチレン系樹脂等の粒子を用いることができる。
【００２７】
また、導電性粒子は、表面に突起を有することが好ましい。表面に突起を有することにより、ＯＳＰ処理により形成された電極表面上の有機膜を容易に突き破ることができ、良好な接続抵抗を得ることができる。
【００２８】
このような構成からなる回路接続材料によれば、圧着時において有機膜分解酸成分により電極表面上の有機膜を分解し、密着性を向上させることができる。また、硬化後は、アルカリ成分により中性領域にシフトするため、耐食性を向上させることができる。
【００２９】
また、回路接続材料は、完全硬化物０．４ｇに対して２０ｍｌの超純水を入れ、１００℃、１０時間抽出を行ったときの抽出液のｐＨが、３．５以上であることが好ましく、４．５以上であることがより好ましい。完全硬化物のｐＨが３．５以上であることにより、電極の腐食、マイグレーション等を防止し、高い接続信頼性を得ることができる。
【００３０】
次に、前述した回路接続材料の製造方法について、説明する。具体例として示す回路接続材料の製造方法は、剥離基材上に、有機膜分解酸成分と、マイクロカプセル型のアルカリ成分と、ラジカル重合性化合物と、ラジカル重合開始剤とを含有する組成物を塗布する塗布工程と、剥離基材上の組成物を乾燥させる乾燥工程とを有する。
【００３１】
塗布工程では、前述した有機膜分解酸成分と、マイクロカプセル型のアルカリ成分と、ラジカル重合性化合物と、ラジカル重合開始剤とを配合し、有機溶剤を用いて調整した後、この組成物を剥離基材上にバーコーター、塗布装置等を用いて塗布する。
【００３２】
有機溶剤としては、トルエン、酢酸エチル、又はこれらの混合溶剤、その他各種有機溶剤を用いることができる。また、剥離基材は、例えば、シリコーンなどの剥離剤をＰＥＴ（Polyethylene Terephthalate）、ＯＰＰ（Oriented Polypropylene）、ＰＭＰ（Poly-4-methylpentene-1）、ＰＴＦＥ（Polytetrafluoroethylene）などに塗布した積層構造からなり、組成物のフィルム形状を維持する。
【００３３】
次の乾燥工程では、剥離基材上の組成物を熱オーブン、加熱乾燥装置などにより乾燥させる。これにより、前述した接着剤が膜状に形成された接着フィルムを得ることができる。
【００３４】
＜２．電子部品の製造方法＞
次に、回路接続材料を用いた電子部品の製造方法について説明する。具体例として示す電子部品の製造方法は、有機膜分解酸成分と、マイクロカプセル型のアルカリ成分と、ラジカル重合性化合物と、ラジカル重合開始剤とを含有する回路接続材料を用いて、プリフラックス処理された第１の回路部材と第２の回路部材とを接続する。
【００３５】
プリフラックス処理は、例えば、ベンゾイミダゾール化合物、アゾール化合物等を含有する酸性水溶液の水溶性プリフラックスを、スプレー法、シャワー法、浸漬法等により作用させることにより行われる。これにより、第１の回路部材又は第２の回路部材の電極上に有機膜を成膜することができる。なお、第１の回路部材及び第２の回路部材の両者がプリフラックス処理されていてもよい。
【００３６】
第１の回路部材としては、液晶パネル、プリント配線板（ＰＷＢ）等を挙げることができる。また、第２の回路部材としては、チップオンフィルム（ＣＯＦ）基板、フレキシブル印刷回路基板、テープキャリアパッケージ（ＴＣＰ）基板等を挙げることができる。また、これらの回路部材を用いる場合、回路接続材料に導電性粒子を配合し、異方性導電フィルムとして使用することが好ましい。
【００３７】
また、電子部品は、前述の回路接続材料を用いて、プリフラックス処理された第１の回路部材と第２の回路部材とが接続されている。このため、回路接続材料の完全硬化物のｐＨが中性領域となり、電極の腐食、マイグレーション等を防止し、高い接続信頼性を得ることができる。
【実施例】
【００３８】
＜３．実施例＞
以下、本発明の実施例について説明する。本実施例では、マイクロカプセル型のアルカリ成分として、イミダゾールシランカップリング剤がマイクロカプセル化されたものを作製した。また、マイクロカプセル化イミダゾールシランカップリング剤を配合した異方性導電フィルムを用いて、プリフラックス処理（ＯＳＰ処理：Organic Solderability Preservative）されたプリント基板と、フレキシブルプリント基板とを接続させ、接続構造体を作製した。
【００３９】
そして、接続構造体のＴＨＢ（Temperature Humidity Bias）、硬化物のｐＨ、導通抵抗、及び接着強度について評価した。マイクロカプセル化イミダゾールシランカップリング剤の作製、接続構造体の作製、硬化物のｐＨ測定、ＴＨＢの評価、導通抵抗の評価、及び接着強度の評価は、次のように行った。
【００４０】
［マイクロカプセル化イミダゾールシランカップリング剤の作製］
特開２００９−１９７０９０を参考にしてマイクロカプセル化したイミダゾールシランカップリング剤を作製した。
【００４１】
熱電対、攪拌装置、及び冷却装置を備えたガラス製の三口フラスコに、液状エポキシ樹脂（商品名：ＥＰ８２８、ジャパンエポキシレジン（株）製）を２３質量部、イミダゾールシラン（商品名：ＩＳ１０００、ジャパンエナジー（株）製）を７質量部、及び、１０％エチルセルロース溶液（Ｎ１００、ハーキュレス（株）製、水酸基の置換度８０〜１０５）を３０質量部、及びミネラルスプリット（新日本石油（株）製）を７０質量部投入し、１８００ｒｐｍで攪拌しながら加熱した。溶剤が還流し、混合物の温度が約１２０℃になった時点で、フラスコをウォーターバスで冷却し、スラリー状のマイクロカプセル化されたシランカップリング剤混合液を得た。得られたスラリー混合物を濾別し、個体をヘキサンで洗浄した後、真空オーブンにて５０℃で１２時間減圧乾燥し、真球状の平均粒径４．６μｍのマイクロカプセル化シランカップリング剤を得た。
【００４２】
［接続構造体の作製］
実施例及び比較例で作製した異方性導電フィルムを用いて、評価用のＣＯＦ（２００μＰ、Ｃｕ８μｍｔ−Ｓｎメッキ、Ｓ’ｐｅｒｆｌｅｘ基材）と、評価用のＰＷＢ（２００μＰ、Ｃｕ３５μｍｔ−ＯＳＰ処理、ＦＲ−４基材）との接続を行った。なお、ＰＷＢは、Ｔｏｐ温度が２５０℃のリフローを３回通したものを使用した。
【００４３】
２．０ｍｍ幅にスリットされた接続材料をＰＷＢに貼り付け、その上にＣＯＦを位置合わせした後、圧着条件：１７０℃−３ＭＰａ−５ｓｅｃ、緩衝材：２５０μｍｔシリコンラバー、及び加熱ツール：２．０ｍｍ幅にて圧着し、接続構造体を作製した。
【００４４】
［硬化物のｐＨ測定］
実施例及び比較例で作製した異方性導電フィルムをオーブンにて２００℃−３ｈｒで完全硬化させた。次に、６０℃の純水中で洗浄、乾燥したＰＰ（ポリプロピレン）容器を用いて、完全硬化した異方性導電フィルム０．４ｇに対して２０ｍｌの超純水を入れ、１００℃、１０時間抽出を行った。その後、１時間冷却し、濾紙にて濾過を行い、抽出液のｐＨをｐＨ測定器にて測定した。
【００４５】
［ＴＨＢの評価］
上記作製した接続構造体を６０℃−９５％の環境中に暴露し、５０Ｖの直流電圧を２５０時間印加した。試験終了後、腐食、マイグレーション等による絶縁性の低下の発生の有無を確認した。絶縁抵抗が、１．０×１０９Ω以上のものを「○」、１．０×１０８Ω以上１．０×１０９Ω未満のものを「△」、及び１．０×１０８Ω未満のものを「×」と評価した。
【００４６】
［接続抵抗の評価］
作製した接続構造体について、初期、及び高温高湿試験（８５℃／８５％ＲＨ／５００ｈｒ）後の接続抵抗を測定した。接続構造体に４端子法を用いて電流１ｍＡを流したときの接続抵抗を測定した。接続抵抗が、０．３Ω未満のものを「○」、０．３Ω以上０．６Ω未満のものを「△」、及び０．６Ω以上のものを「×」と評価した。
【００４７】
［接着強度の評価］
作製した接続構造体について、初期、及び高温高湿試験（８５℃／８５％ＲＨ／５００ｈｒ）後の接続強度を測定した。引張試験機（品番：ＲＴＣ１２０１、ＡＮＤ（株）製）を用い、測定速度５０ｍｍ／ｓｅｃでＣＯＦを引き上げたときの接着強度を測定した。接着強度が、７Ｎ／ｃｍ以上のものを「○」、５Ｎ／ｃｍ以上７Ｎ／ｃｍ未満のものを「△」、及び５Ｎ／ｃｍ未満のものを「×」と評価した。
【００４８】
＜実施例１＞
上記作製したマイクロカプセル化シランカップリング剤を５質量部、ビスＡ型エポキシタイプフェノキシ樹脂（商品名：ＹＰ−５０、東都化成（株）製）を４５質量部、２官能アクリルモノマー（商品名：Ａ−２００、新中村化学（株）製）を２０質量部、ウレタンアクリレート（商品名：Ｕ−２ＰＰＡ、新中村化学（株）製）を２０質量部、リン酸エステル型アクリレート（商品名：ＰＭ−２、日本化薬（株）製）を４質量部、シリカフィラー（平均粒径５μｍ）を５部、ジラウロイルパーオキサイドを５質量部、及び、平均粒径１０μｍのニッケルめっき樹脂粒子（突起材質純ニッケル、突起高さ１５０ｎｍ、突起密度５０％）を３部常法により均一に混合することにより異方性導電接着層組成物を調整した。これらの組成物を剥離ポリエステルフィルムに塗布し、７０℃の熱風を５分間吹き掛けて乾燥することにより実施例１の異方性導電フィルムを作製した。
【００４９】
表１に示すように、実施例１の異方性導電フィルムの完全硬化物のｐＨは３．７であった。また、実施例１の異方性導電フィルムを用いて作製した接続構造体のＴＨＢの評価は△、接続抵抗の評価は初期で○、高温高湿試験後で○、接着強度の評価は初期で○、高温高湿試験後で○であった。
【００５０】
＜実施例２＞
マイクロカプセル化シランカップリング剤を１０質量部としたこと以外は、実施例１と同様にして実施例２の異方性導電フィルムを作製した。
【００５１】
表１に示すように、実施例２の異方性導電フィルムの完全硬化物のｐＨは４．５であった。また、実施例２の異方性導電フィルムを用いて作製した接続構造体のＴＨＢの評価は○、接続抵抗の評価は初期で○、高温高湿試験後で○、接着強度の評価は初期で○、高温高湿試験後で○であった。
【００５２】
＜比較例１＞
マイクロカプセル化シランカップリング剤を配合しなかったこと以外は、実施例１と同様にして比較例１の異方性導電フィルムを作製した。
【００５３】
表１に示すように、比較例１の異方性導電フィルムの完全硬化物のｐＨは２．３であった。また、比較例１の異方性導電フィルムを用いて作製した接続構造体のＴＨＢの評価は×、接続抵抗の評価は初期で○、高温高湿試験後で○、接着強度の評価は初期で○、高温高湿試験後で△であった。
【００５４】
＜比較例２＞
マイクロカプセル化シランカップリング剤を配合しなかったこと、及び、リン酸エステル型アクリレートを配合しなかったこと以外は、実施例１と同様にして比較例２の異方性導電フィルムを作製した。
【００５５】
表１に示すように、比較例２の異方性導電フィルムの完全硬化物のｐＨは４．７であった。また、比較例２の異方性導電フィルムを用いて作製した接続構造体のＴＨＢの評価は○、接続抵抗の評価は初期で○、高温高湿試験後で×、接着強度の評価は初期で△高温高湿試験後で×であった。
【００５６】
【表１】
2015147822.tif 000002
【００５７】
比較例１は、マイクロカプセル化シランカップリング剤を配合しなかったため、環境試験において、リン酸エステル型アクリレートの酸が、電極の腐食、マイグレーション等を生じさせ、絶縁性が低下した。比較例２は、マイクロカプセル化シランカップリング剤及びリン酸エステル型アクリレートを配合しなかったため、ＯＳＰ処理基板に対して優れた接続抵抗及び接着強度を得ることができなかった。
【００５８】
一方、実施例１及び実施例２は、マイクロカプセル化シランカップリング剤を配合しているため、環境試験において、リン酸エステル型アクリレートの酸によって酸性領域であったｐＨを３．５以上の中性領域に移動させることができた。このため、電極の腐食、マイグレーション等を防止し、高い接続信頼性を得ることができた。